(57)【特許請求の範囲】
【請求項１】
下記一般式［１］で示されることを特徴とするインドロ［３，２，１−ｊｋ］カルバゾール化合物。
【化１】
0005656534.tif 000016
〔式［１］において、Ａｒは式［２］中に示す置換基の群から選ばれる。〕
【化２】
0005656534.tif 000017
〔式［２］において＊は式［１］中のビフェニル基との結合位置を表す。〕
【請求項２】
一対の電極と前記一対の電極の間に配置された有機化合物層とを有する有機発光素子であって、前記有機化合物層は請求項１に記載のインドロ［３，２，１−ｊｋ］カルバゾール化合物を有することを特徴とする有機発光素子。
【請求項３】
前記有機化合物層が発光層であることを特徴とする請求項２に記載の有機発光素子。
【請求項４】
前記発光層がホスト材料とゲスト材料とを有し、前記ホスト材料は前記インドロ［３，２，１−ｊｋ］カルバゾール化合物であり、前記ゲスト材料が燐光発光材料であることを特徴とする請求項３に記載の有機発光素子。
【請求項５】
前記燐光発光材料がイリジウム錯体であることを特徴とする請求項４に記載の有機発光素子。
【請求項６】
前記一対の電極は陽極と陰極とであり、
前記有機化合物層はホールブロック層であり、
前記ホールブロック層は発光層の前記陰極側に接する層であることを特徴とする請求項２に記載の有機発光素子。
【請求項７】
前記発光層のＨＯＭＯ準位と、前記ホールブロック層のＨＯＭＯ準位との差が０．１ｅＶ以上であることを特徴とする請求項６に記載の有機発光素子。
【請求項８】
複数の画素を有し、前記画素は請求項２乃至７のいずれか一項に記載の有機発光素子と前記有機発光素子に接続するスイッチング素子とを有することを特徴とする表示装置。
【請求項９】
画像を表示するための表示部と画像情報を入力するための入力部とを有し、前記表示部は複数の画素を有し、前記画素は請求項２乃至７のいずれか一項に記載の有機発光素子と前記有機発光素子に接続するスイッチング素子とを有することを特徴とする画像入力装置。
【請求項１０】
請求項２乃至７のいずれか一項に記載の有機発光素子を有することを特徴とする照明装置。
【請求項１１】
露光光源を有する、電子写真方式の画像形成装置であって、
前記露光光源は、請求項２乃至７のいずれか一項に記載の有機発光素子を有することを特徴とする画像形成装置。
【請求項１２】
電子写真方式の画像形成装置に設けられる露光光源であって、
前記露光光源は、請求項２乃至７のいずれか一項に記載の有機発光素子を有することを特徴とする露光光源。
【発明の詳細な説明】
【技術分野】
【０００１】
本発明はインドロ［３，２，１−ｊｋ］カルバゾール化合物及びこれを有する有機発光素子に関する。
【背景技術】
【０００２】
有機発光素子は陽極と陰極と、それら両電極間に配置される有機化合物層とを有する素子である。有機発光素子は、前記各電極から注入させる正孔（ホール）及び電子が有機化合物層内で再結合することで励起子が生成し、励起子が基底状態に戻る際に光が放出される。有機発光素子の最近の進歩は著しく、駆動電圧が低く、多様な発光波長、高速応答性、薄型、軽量の発光デバイス化が可能である。
【０００３】
燐光発光素子は前記有機化合物層中に燐光発光材料を有し、その三重項励起子由来の発光が得られる有機発光素子である。燐光発光素子の発光効率には更なる改善の余地がある。
【０００４】
燐光発光素子の発光層に使用される材料として、例えば以下に示す化合物が特許文献１に記載されている。
【０００５】
【化１】
0005656534.tif 000002
【先行技術文献】
【特許文献】
【０００６】
【特許文献１】特開２０１０−８７４９６号公報
【発明の概要】
【発明が解決しようとする課題】
【０００７】
特許文献１には、有機電界発光素子に用いる化合物が記載されている。その中の２つを上記に示し、ここではＦＨ−０１およびＦＨ−０２と呼ぶ。
【０００８】
特許文献１に記載される化合物は、分子の平面性が高いので、結晶性が高く、膜性が低いという課題があった。
【０００９】
そこで、本発明では、膜性が高く、かつＴ１エネルギーが高く、且つＨＯＭＯ準位が深い新規なインドロ［３，２，１−ｊｋ］カルバゾール化合物を提供することを目的とする。さらにそれを有する発光効率が高くかつ駆動電圧の低い有機発光素子を提供することを目的とする。
【課題を解決するための手段】
【００１０】
よって本発明は、下記一般式［１］で示されることを特徴とするインドロ［３，２，１−ｊｋ］カルバゾール化合物を提供する。
【００１１】
【化２】
0005656534.tif 000003
【００１２】
〔式［１］において、Ａｒは式［２］中に示す置換基の群から選ばれる。〕
【００１３】
【化３】
0005656534.tif 000004
【００１４】
〔式［２］において＊は式［１］中のビフェニル基との結合位置を表す。〕
【発明の効果】
【００１５】
本発明によれば、膜性が良好で、Ｔ１エネルギーが高く、且つＨＯＭＯ準位が深いインドロ［３，２，１−ｊｋ］カルバゾール化合物を提供することができる。そしてそれを有する発光効率が高く、かつ駆動電圧の低い有機発光素子を提供することができる。
【図面の簡単な説明】
【００１６】
【図１】有機発光素子とこの有機発光素子に接続するスイッチング素子とを示す断面模式図である。
【発明を実施するための形態】
【００１７】
本発明は、下記一般式［１］で示されることを特徴とするインドロ［３，２，１−ｊｋ］カルバゾール化合物である。
【００１８】
【化４】
0005656534.tif 000005
【００１９】
式［１］のＡｒは式［２］中に示す置換基の群から選ばれる。
【００２０】
【化５】
0005656534.tif 000006
【００２１】
式［２］において＊は式［１］中のビフェニル基との結合位置を表す。
【００２２】
本発明に係るインドロ［３，２，１−ｊｋ］カルバゾール化合物は、式［１］に示すようにインドロ［３，２，１−ｊｋ］カルバゾリル基、ビフェニル基、Ａｒで示される部分の３つの部分で構成されている。
【００２３】
その中でもビフェニル基は、化合物の結晶性を抑制する役割を担う置換基である。
【００２４】
本発明に係るインドロ［３，２，１−ｊｋ］カルバゾール化合物が有するインドロ［３，２，１−ｊｋ］カルバゾリル基は分子の平面性がとても高いため、この置換基を化合物中に複数有する場合、化合物の結晶性が高い。
【００２５】
本発明に係る化合物は、インドロ［３，２，１−ｊｋ］カルバゾリル基一つに対してビフェニル基を１つとする。そして、ビフェニル基を中心に非対称な構成とし、化合物の結晶化を抑制する。ビフェニル基がインドロ［３，２，１−ｊｋ］カルバゾリル基とＡｒで示される部分とをメタ位で連結することで、結晶化を抑制することで、高い膜性を有する。ここで、膜性とは、結晶化せずにアモルファス状態を維持することである。
【００２６】
結晶性を抑制するために、インドロ［３，２，１−ｊｋ］カルバゾリル基に置換基としてｓｐ３炭素や珪素を設けない。これは、ｓｐ３性の炭素や珪素を置換基として有した場合、高いＴｇを維持できないからである。さらに、ｓｐ３炭素や珪素を置換基として有した場合、酸化されやすくなり、かつ共役が切れて分子軌道が広がり、さらにはキャリアの伝導性が低くなるので好ましくない。
【００２７】
キャリア伝導性の低い材料を有機発光素子に用いた場合、素子の駆動電圧が著しく高くなる場合があるので好ましくない。
【００２８】
インドロ［３，２，１−ｊｋ］カルバゾリル基は最低励起三重項励起状態のエネルギー（Ｔ１）と最低励起一重項励起状態のエネルギー（Ｓ１）の差が小さい。
【００２９】
そのため、この置換基を有する本発明に係るインドロ［３，２，１−ｊｋ］カルバゾール化合物もＴ１とＳ１との差が小さい化合物である。燐光発光素子に用いた場合に低い駆動電圧が期待できる。
【００３０】
本発明に係るインドロ［３，２，１−ｊｋ］カルバゾール化合物が有するインドロ［３，２，１−ｊｋ］カルバゾリル基は含窒素複素環の中でもＨＯＭＯ準位が深い。
【００３１】
ここで、ＨＯＭＯが深いとは、ＨＯＭＯが真空準位からより離れていることを示し、ＨＯＭＯが浅いとは真空準位により近いことを示す。
【００３２】
しかし、この置換基を化合物中に複数有した場合、この置換基が１つの場合と比べてＨＯＭＯ準位は浅い。このため、本発明に係るインドロ［３，２，１−ｊｋ］カルバゾール化合物のように、インドロ［３，２，１−ｊｋ］カルバゾリル基を一つだけ有することでＨＯＭＯが６．０ｅＶよりも深い化合物となる。そのため、本発明に係るインドロ［３，２，１−ｊｋ］カルバゾール化合物はＨＯＭＯが深いので、酸化に対して安定である。
【００３３】
また、インドロ［３，２，１−ｊｋ］カルバゾリル基を有すると、ＨＯＭＯが深いだけでなく、ホールから影響を受けることが原因の劣化に強い材料となる。このため、本発明に係るインドロ［３，２，１−ｊｋ］カルバゾール化合物をホールブロック層に用いた場合、発光層からホールが漏れても、ホールブロック層は劣化しにくい。
【００３４】
本発明に係るインドロ［３，２，１−ｊｋ］カルバゾール化合物は、一般式［１］中のＡｒをＴ１エネルギーの高いアリール基から選択することで緑色燐光発光材料のＴ１エネルギーよりも高いＴ１エネルギーを有する。具体的には４９０ｎｍ以上のエネルギーを有する。緑色の領域とは、５００ｎｍ以上５３０ｎｍ以下の領域である。
【００３５】
そのため、本発明に係るインドロ［３，２，１−ｊｋ］カルバゾール化合物は緑色の燐光を発光する有機発光素子に用いる場合、発光層のホスト材料に用いることができる。
【００３６】
また、本発明に係るインドロ［３，２，１−ｊｋ］カルバゾール化合物はＨＯＭＯ準位が深いので、ホールブロッキング層に用いることができる。
【００３７】
ここで、ホスト材料とは発光層を構成する化合物の中で、最も重量比が大きい化合物である。ゲスト材料とは、発光層を構成する化合物の中で、重量比がホスト材料よりも小さい化合物であり、かつ主たる発光をする化合物である。アシスト材料とは、発光層を構成する化合物の中で重量比がホスト材料よりも小さく、かつゲスト材料の発光を助ける化合物である。
【００３８】
ホールブロッキング層とは、有機発光素子の発光層の陰極側に隣接する有機化合物層である。
【００３９】
（本発明に係るインドロ［３，２，１−ｊｋ］カルバゾール化合物の例示）
以下に本発明に係るインドロ［３，２，１−ｊｋ］カルバゾール化合物の具体的な構造式を例示する。
【００４０】
【化６】
0005656534.tif 000007
【００４１】
【化７】
0005656534.tif 000008
【００４２】
Ａ群に示す化合物は、一般式［１］におけるＡｒがピリジル基である。これら化合物が水素原子とｓｐ２炭素及び窒素のみから構成される。
【００４３】
従って、これらＡ群の化合物は化学的安定性が高く、それらを発光層ホスト材料に用いた有機発光素子では長寿命化を期待できる。また、一般式［１］におけるＡｒとしてピリジル基を設けることで、分子の電子伝導性を高められるので、分子全体としてバイポーラ性を有する化合物になる。その結果、素子の低電圧駆動も期待できる。
【００４４】
さらには速い電子伝導性により、発光層において電子移動度を高めたい場合に用いることが可能となる。また、発光層への電子注入量を増やしたい場合にホールブロック層に用いることも可能となる。電子注入がホールブロック層に阻害されないためである。
【００４５】
Ｂ群に示す化合物は、一般式［１］におけるＡｒがフェニル基、ビフェニル基、ターフェニル基、フェナントリル基、ジメチルフルオレニル基、トリフェニレニル基である化合物である。これら化合物は主に水素原子とｓｐ２炭素から構成される。
【００４６】
従って、これらＢ群の化合物は化学的安定性が高いので、それらを発光層のホスト材料に用いた有機発光素子では長寿命化を期待できる。
【００４７】
Ｃ群に示す化合物は、一般式［１］におけるＡｒがジベンゾチエニル基、ジベンゾフラニル基である。これら化合物は水素原子とｓｐ２炭素及び硫黄または酸素のみから構成される。従ってこれらＣ群の化合物は化学的安定性が高く、それらを発光層のホスト材料に用いた有機発光素子では長寿命化を期待できる。また、一般式［１］におけるＡｒとしてジベンゾチエニル基を選択することで、分子のホール移動度を高め、かつ電子移動度を低くできる。そのため、発光層においてホール移動度を高める場合に用いることが可能となる。また、ジベンゾチエニル基を導入しても分子全体のＨＯＭＯ準位は深く、かつ電子移動度が低いため発光層への電子注入量を抑制できるので、ホールブロック層に用いることができる。
【００４８】
さらに、ジベンゾチエニル基やジベンゾフラニル基は４位と６位とが反応活性なため、４位でビフェニル基と結合した場合に、６位がフェニル基等のアリール基で置換された方が化合物の安定性が向上する。
【００４９】
（本発明に係るインドロ［３，２，１−ｊｋ］カルバゾール化合物の合成方法）
次に、本実施の形態に係る式［１］で示されるインドロ［３，２，１−ｊｋ］カルバゾール化合物の合成方法について説明する。
【００５０】
本発明に係るインドロ［３，２，１−ｊｋ］カルバゾール化合物は、下記式［３］のように、まずＡｒを有するボロン酸化合物と、ビフェニルの３，３’−ジハロゲン体をＰｄ触媒によってカップリングした後、次いでインドロ［３，２，１−ｊｋ］カルバゾールのビスピナコールボロン酸エステル化合物とＰｄ触媒によってカップリングすることで合成することができる。ただし、ビフェニルの３，３’−ジハロゲン体と最初にカップリングするのはインドロ［３，２，１−ｊｋ］カルバゾールのビスピナコールボロン酸エステル化合物でもよい。
【００５１】
【化８】
0005656534.tif 000009
【００５２】
〔式［３］において、Ａｒは一般式［２］中に示すアリール基群から選ばれる。Ｘは塩素、臭素またはヨウ素である。〕
上記反応のうちＡｒを適宜選択することで、所望の本発明のインドロ［３，２，１−ｊｋ］カルバゾール化合物を合成することができる。
【００５３】
また本発明に係るインドロ［３，２，１−ｊｋ］カルバゾール化合物は、有機発光素子に用いられる場合には直前の精製として昇華精製が好ましい。なぜなら有機化合物の高純度化において昇華精製は精製効果が大きいからである。このような昇華精製においては、一般に有機化合物の分子量が大きいほど高温が必要とされ、この際高温による熱分解などを起こしやすい。従って有機発光素子に用いられる有機化合物は、過大な加熱なく昇華精製を行うことができるように、分子量が１０００以下であることが好ましい。
【００５４】
（本実施形態に係る有機発光素子について）
本実施形態に係る有機発光素子は、一対の電極の一例である陽極と陰極とそれらの間に配置された有機化合物層とを少なくとも有する有機発光素子である。前記有機化合物層のうち発光材料を有する層が発光層である。そして本発明に係る有機発光素子は、前記有機化合物層が一般式［１］で示されるインドロ［３，２，１−ｊｋ］カルバゾール化合物を有する。
【００５５】
本発明に係る有機発光素子が有する有機化合物層は、単層であっても複数層であっても構わない。複数層とは、ホール注入層、ホール輸送層、発光層、ホールブロック層、電子輸送層、電子注入層、エキシトンブロック層等から適宜選択される層である。もちろん、上記群の中から複数を選択し、かつそれらを組み合わせて用いることができる。
【００５６】
本実施形態に係る有機発光素子の構成はこれらに限定されるものではない。例えば、電極と有機化合物層界面に絶縁性層を設ける、接着層あるいは干渉層を設ける、電子輸送層もしくはホール輸送層がイオン化ポテンシャルの異なる二層から構成されるなど多様な層構成をとることができる。
【００５７】
その場合の素子形態は、基板側の電極から光を取り出すいわゆるトップエミッション方式でも、基板と逆側から光を取り出すいわゆるボトムエミッション方式でも良く、両面取り出しの構成でも使用することができる。
【００５８】
本発明に係るインドロ［３，２，１−ｊｋ］カルバゾール化合物は、該発光素子の有機化合物層として何れの層構成でも使用することができるが、発光層のホスト材料、あるいはホールブロック層の材料として用いられることが好ましい。
【００５９】
発光層のホスト材料の濃度は、発光層の全体量に対して、５０ｗｔ％以上９９．９ｗｔ％以下であり、好ましくは８０ｗｔ％以上９９．９ｗｔ％以下である。濃度消光を防ぐためにゲスト材料の濃度は１０ｗｔ％以下であることが望ましい。
【００６０】
またゲスト材料はホスト材料からなる層全体に均一に含まれてもよいし、濃度勾配を有して含まれてもよいし、特定の領域に部分的に含ませてゲスト材料を含まないホスト材料層の領域を設けてもよい。
【００６１】
本実施形態に係る有機発光素子の発光材料は、緑色を発する燐光発光材料であることが好ましい。あるいは最大発光ピーク波長が４５０ｎｍ以上４７０ｎｍ以下の範囲にある青色発光材料であってもよい。
【００６２】
燐光を発する有機発光素子では、ホスト材料のＴ１から非放射失活による発光効率の低下を抑制するために、ホスト材料のＴ１エネルギーはゲスト材料である燐光発光材料のＴ１エネルギーよりも高いことが好ましい。
【００６３】
本発明に係るインドロ［３，２，１−ｊｋ］カルバゾール化合物はＨＯＭＯ準位が深く、かつ高いＴ１エネルギーを有しているので、ホールブロック材料としても用いられる。
【００６４】
緑色や青色の燐光発光素子においては、有機化合物層の各層のエネルギーギャップが大きいので、発光層のＨＯＭＯは深くなる傾向にある。このときホスト材料としては一般的に４，４’−ビスカルバゾリル−１，１’−ビフェニル（ＣＢＰ）や３，３’−ビスカルバゾリル−１，１’−ビフェニル（ｍＣＢＰ）などが用いられるが、これらのホスト材料のＨＯＭＯ準位は概ね５．８ｅＶから５．９ｅＶ程度である。発光層とホールブロック層とのＨＯＭＯ準位の差が０．１ｅＶ以上あればブロック層として機能すると考えられる。
【００６５】
そのため、燐光発光素子に用いるホールブロック材料は、できるだけ深いＨＯＭＯ準位が深い化合物が好ましく、６．０ｅＶより深い化合物がより好ましい。
【００６６】
これをホールブロック層の材料に用いると、長寿命の素子が期待できる。なぜなら、万が一キャリアのバランスが崩れて、発光層からホールがホールブロック層に漏れてきても、アミンを有するためにホールブロック層が劣化しにくいためである。
【００６７】
本発明に係るインドロ［３，２，１−ｊｋ］カルバゾール化合物が、発光層のホスト材料、あるいはホールブロック層の材料として用いられる場合、発光層のゲスト材料として用いられる燐光発光材料はイリジウム錯体、白金錯体、レニウム錯体、銅錯体、ユーロピウム錯体、ルテニウム錯体等の金属錯体である。なかでも燐光発光性の強いイリジウム錯体であるが好ましい。また、励起子やキャリアの伝達を補助することを目的として、発光層が複数の燐光発光材料を有していてもよい。
【００６８】
ここで、本発明の化合物以外にも、必要に応じて従来公知の低分子系及び高分子系の化合物を使用することができる。より具体的にはホール注入性化合物あるいはホール輸送性化合物あるいはホスト材料あるいは発光性化合物あるいは電子注入性化合物あるいは電子輸送性化合物等を一緒に使用することができる。
【００６９】
以下にこれらの化合物例を挙げる。
【００７０】
ホール注入輸送性材料としては、陽極からのホールの注入が容易で、注入されたホールを発光層へと輸送することができるように、ホール移動度が高い材料が好ましい。ホール注入輸送性能を有する低分子及び高分子系材料としてはトリアリールアミン誘導体、フェニレンジアミン誘導体、スチルベン誘導体、フタロシアニン誘導体、ポルフィリン誘導体、ポリ（ビニルカルバゾール）、ポリ（チオフェン）、その他導電性高分子が挙げられる。
【００７１】
主に発光機能に関わる発光材料としては、前述の燐光発光ゲスト材料、もしくはその誘導体以外に、縮環化合物（例えばフルオレン誘導体、ナフタレン誘導体、ピレン誘導体、ペリレン誘導体、テトラセン誘導体、アントラセン誘導体、ルブレン等）、キナクリドン誘導体、クマリン誘導体、スチルベン誘導体、トリス（８−キノリノラート）アルミニウム等の有機アルミニウム錯体、有機ベリリウム錯体、及びポリ（フェニレンビニレン）誘導体、ポリ（フルオレン）誘導体、ポリ（フェニレン）誘導体等の高分子誘導体が挙げられる。
【００７２】
電子注入輸送性材料としては、陰極からの電子の注入が容易で注入された電子を発光層へ輸送することができるものから任意に選ぶことができ、ホール注入輸送性材料のホール移動度とのバランス等を考慮して選択される。電子注入輸送性能を有する材料としては、オキサジアゾール誘導体、オキサゾール誘導体、ピラジン誘導体、トリアゾール誘導体、トリアジン誘導体、キノリン誘導体、キノキサリン誘導体、フェナントロリン誘導体、有機アルミニウム錯体等が挙げられる。
【００７３】
陽極材料としては仕事関数がなるべく大きなものがよい。例えば金、白金、銀、銅、ニッケル、パラジウム、コバルト、セレン、バナジウム、タングステン等の金属単体あるいはこれらを組み合わせた合金、酸化錫、酸化亜鉛、酸化インジウム、酸化錫インジウム（ＩＴＯ）、酸化亜鉛インジウム等の金属酸化物が使用できる。またポリアニリン、ポリピロール、ポリチオフェン等の導電性ポリマーも使用できる。これらの電極物質は一種類を単独で使用してもよいし、二種類以上を併用して使用してもよい。また、陽極は一層で構成されていてもよく、複数の層で構成されていてもよい。
【００７４】
一方、陰極材料としては仕事関数の小さなものがよい。例えばリチウム等のアルカリ金属、カルシウム等のアルカリ土類金属、アルミニウム、チタニウム、マンガン、銀、鉛、クロム等の金属単体が挙げられる。あるいはこれら金属単体を組み合わせた合金も使用することができる。ＩＴＯ等の金属酸化物の利用も可能である。これらの電極物質は一種類を単独で使用してもよいし、二種類以上を併用して使用してもよい。また陰極は一層構成でもよく、多層構成でもよい。
【００７５】
本実施形態係る有機発光素子が有する有機化合物層は、以下に示す方法により形成される。一般には真空蒸着法、イオン化蒸着法、スパッタリング、プラズマあるいは、適当な溶媒に溶解させて公知の塗布法（例えば、スピンコーティング、ディッピング、キャスト法、ＬＢ法、インクジェット法等）により薄膜を形成する。
【００７６】
ここで真空蒸着法や溶液塗布法等によって層を形成すると、結晶化等が起こりにくく経時安定性に優れる。また塗布法で成膜する場合は、適当なバインダー樹脂と組み合わせて膜を形成することもできる。
【００７７】
上記バインダー樹脂としては、ポリビニルカルバゾール樹脂、ポリカーボネート樹脂、ポリエステル樹脂、ＡＢＳ樹脂、アクリル樹脂、ポリイミド樹脂、フェノール樹脂、エポキシ樹脂、シリコン樹脂、尿素樹脂等が挙げられるが、これらに限定されるものではない。また、これらバインダー樹脂は、ホモポリマー又は共重合体として一種単独で使用してもよいし、二種以上を混合して使用してもよい。さらに必要に応じて、公知の可塑剤、酸化防止剤、紫外線吸収剤等の添加剤を併用してもよい。
【００７８】
（有機発光素子の用途）
本発明に係る有機発光素子は、表示装置や照明装置に用いることができる。他にも電子写真方式の画像形成装置の露光光源や液晶表示装置のバックライトなどがある。
【００７９】
表示装置は本実施形態に係る有機発光素子を表示部に有する。この表示部は複数の画素を有する。この画素は本実施形態に係る有機発光素子と発光輝度を制御するためのスイッチング素子の一例としてＴＦＴ素子とを有し、この有機発光素子の陽極または陰極とＴＦＴ素子のドレイン電極またはソース電極とが接続されている。表示装置はＰＣ等の画像表示装置として用いることができる。
【００８０】
表示装置は、エリアＣＣＤ、リニアＣＣＤ、メモリーカード等からの画像情報を入力する入力部を有し、入力された画像を表示部に出力する画像入力装置でもよい。また、撮像装置やインクジェットプリンタが有する表示部として、外部から入力された画像情報を表示する画像出力機能と操作パネルとして画像への加工情報を入力する入力機能との両方を有していてもよい。また表示装置はマルチファンクションプリンタの表示部に用いられてもよい。
【００８１】
次に、本実施形態に係る有機発光素子を使用した表示装置について図１を用いて説明する。
【００８２】
図１は、本実施形態に係る有機発光素子と、有機発光素子に接続するスイッチング素子の一例であるＴＦＴ素子とを示した表示装置の断面模式図である。本図では有機発光素子とＴＦＴ素子との組が２組図示されている。構造の詳細を以下に説明する。
【００８３】
この表示装置は、ガラス等の基板１とその上部にＴＦＴ素子又は有機化合物層を保護するための防湿膜２が設けられている。また符号３は金属のゲート電極３である。符号４はゲート絶縁膜４であり、５は半導体層である。
【００８４】
ＴＦＴ素子８は半導体層５とドレイン電極６とソース電極７とを有している。ＴＦＴ素子８の上部には絶縁膜９が設けられている。コンタクトホール１０を介して有機発光素子の陽極１１とソース電極７とが接続されている。表示装置はこの構成に限られず、陽極または陰極のうちいずれか一方とＴＦＴ素子ソース電極またはドレイン電極のいずれか一方とが接続されていればよい。
【００８５】
有機化合物層１２は本図では多層の有機化合物層を１つの層の如く図示をしている。陰極１３の上には有機発光素子の劣化を抑制するための第一の保護層１４や第二の保護層１５が設けられている。
【００８６】
本実施形態に係る表示装置においてスイッチング素子に特に制限はなく、単結晶シリコン基板やＭＩＭ素子、ａ−Ｓｉ型の素子等を用いてもよい。
【実施例】
【００８７】
＜実施例１＞（例示化合物Ｃ−１の合成）
（１）中間体ＰＣｚ−ＰＢの合成
【００８８】
【化９】
0005656534.tif 000010
【００８９】
以下に示す試薬、溶媒を反応器に投入した。
９Ｈ−カルバゾール：１２０ｇ（０．７１８ｍｏｌ）
２−フルオロニトロベンゼン：１０６ｇ（０．７５４ｍｏｌ）
炭酸セシウム：１５２ｇ（１．０７７ｍｏｌ）
脱水ジメチルスルホキシド：１．８Ｌ
この反応溶液を、窒素下、室温で３日間攪拌した。反応終了後、反応溶液を３Ｌの氷水に注ぎ入れ、析出してきた黄色の固体を、室温で３０分攪拌した後にろ取した。ろ取した固体を３Ｌのクロロホルムに溶解させ、水洗し、硫酸マグネシウムにて脱水した後、濃縮して黄色固体の９−（２−ニトロフェニル）−９Ｈ−カルバゾールを２２９ｇ得た。
【００９０】
続いて以下に示す試薬、溶媒を反応器に投入した。
９−（２−ニトロフェニル）−９Ｈ−カルバゾール：２２９ｇ（０．７９４ｍｏｌ）
ＳｎＣｌ２・２Ｈ２Ｏ：５６７ｇ（２．５１ｍｏｌ）
エタノール：５Ｌ
この反応溶液を、窒素下、内温７０℃で８時間加熱攪拌した。反応終了後、反応液を放冷し、濃縮し、残渣に５Ｌの１規定の水酸化ナトリウム水溶液を加えた。懸濁液を室温で１時間攪拌し、ろ過した。ろ取した固体を８Ｌのトルエンに溶解させ、７Ｌの１規定の水酸化ナトリウム水溶液を加えた。分液後、水層を抽出し、有機層を水洗した。硫酸マグネシウムにて脱水した後、一度濃縮した後、イソプロピルエーテルで加熱懸濁洗浄し、薄黄色固体の２−（９Ｈ−カルバゾール−９−イル）アニリンを１２４ｇ得た（収率６１％）。
【００９１】
続いて以下に示す試薬、溶媒を反応器に投入した。
２−（９Ｈ−カルバゾール−９−イル）アニリン：１２４ｇ（０．４８０ｍｏｌ）
酢酸：１．２Ｌ
濃硫酸：１２４ｍｌ
この反応溶液を、氷水浴に浸して内温１０℃に冷却した。６７０ｍｌの蒸留水に溶解した３３．８ｇの亜硝酸ナトリウムを１５分かけて滴下した。滴下後１０分攪拌した後、外温１３０℃で２０分加熱攪拌した。反応終了後、反応液を放冷し、反応液に１Ｌの蒸留水を加えて、析出した固体をろ取した。この黄褐色固体を２Ｌのメタノールで懸濁洗浄し、茶色の固体を得た。この固体をカラムクロマトグラフィー（シリカゲル）にて精製した後、クロロホルムとエタノールの混合溶媒で再結晶することにより、橙白色固体のインドロ［３，２，１−ｊｋ］カルバゾールを８３．３ｇ得た（収率７２％）。
【００９２】
続いて以下に示す試薬、溶媒を遮光しながら反応器に投入した。
インドロ［３，２，１−ｊｋ］カルバゾール：８３．３ｇ（０．３４５ｍｏｌ）
Ｎ−ブロモスクシンイミド：６７．６ｇ
脱水塩化メチレン：３．３Ｌ
この反応溶液を、遮光したまま室温で１時間攪拌した。２５０ｇのシリカゲルを加えて室温で１３時間攪拌した。反応終了後、シリカゲルを取り出した。取り出したシリカゲルを１Ｌのクロロホルムで３回に分けて洗浄した後、クロロホルムを集めて水洗し、無水硫酸ナトリウムで脱水し、濃縮した。濃縮して得られた固体をトルエンで再結晶し、酢酸で加熱洗浄して、白色固体の２−ブロモインドロ［３，２，１−ｊｋ］カルバゾールを６２．２ｇ得た（収率５７％）。
また１Ｈ−ＮＭＲ分析により得られた化合物の同定を行った。
［１Ｈ−ＮＭＲ（３００ＭＨｚ、ＣＤＣｌ３）］
δ  ８．１２（ｓ，２Ｈ），８．０６−８．０３（ｄ，２Ｈ），７．８７−７．８４（ｄ，２Ｈ），７．５９−７．５３（ｔ，２Ｈ），７．３８−７．３２（ｔ，２Ｈ）．
【００９３】
続いて以下に示す試薬、溶媒を遮光しながら反応器に投入した。
２−ブロモインドロ［３，２，１−ｊｋ］カルバゾール：５５．０ｇ（０．１７２ｍｏｌ）
ビス（ピナコラート）ジボロン：５２．４ｇ（０．２０６ｍｏｌ）
［１，１’−ビス（ジフェニルホスフィノ）フェロセン］パラジウム（ＩＩ）ジクロリド  ジクロロメタン付加物：２．１１ｇ（２．５８ｍｍｏｌ）
１，１’−ビス（ジフェニルホスフィノ）フェロセン：１．４３ｇ（２．５８ｍｍｏｌ）
酢酸カリウム：４２．２ｇ（０．４３０ｍｏｌ）
脱水１，４−ジオキサン：５５０ｍｌ
脱水トルエン：５５０ｍｌ
この反応溶液を、脱気した後、アルゴン下で外温１２０℃で１７時間加熱攪拌した。反応終了後、放冷し、反応液を濃縮した。濃縮して得られた固体をトルエンで加熱懸濁洗浄し、カラムクロマトグラフィー（シリカゲル）にて精製し、白色固体を得た。この固体をヘキサンとイソプロピルエーテルで洗浄し、白色固体のＰＣｚ−ＰＢを４８ｇ得た（収率７６％）。
【００９４】
また１Ｈ−ＮＭＲ分析により得られた化合物の同定を行った。
［１Ｈ−ＮＭＲ（３００ＭＨｚ、ＣＤＣｌ３）］
δ  ８．５７（ｓ，２Ｈ），８．１５−８．１３（ｄ，２Ｈ），７．９３−７．９０（ｄ，２Ｈ），７．５９−７．５３（ｔ，２Ｈ），７．３９−７．３４（ｔ，２Ｈ），１．４５（ｓ，１２Ｈ）．
【００９５】
（２）例示化合物Ｃ−１の合成
【００９６】
【化１０】
0005656534.tif 000011
【００９７】
以下に示す試薬、溶媒を反応器に投入した。
４−ジベンゾチオフェンボロン酸：１．８８ｇ（８．２２ｍｍｏｌ）
３−ブロモ−３’−クロロビフェニル：２．０ｇ（７．４８ｍｍｏｌ）
テトラキス（トリフェニルホスフィン）パラジウム（０）：４３２ｍｇ（０．３７４ｍｍｏｌ）
トルエン：１２０ｍＬ
エタノール：６０ｍＬ
３０ｗｔ％炭酸セシウム水溶液：６０ｍＬ
この反応溶液を、脱気した後、窒素下で外温８０℃で７時間加熱攪拌した。反応終了後、放冷し、反応溶液に２００ｍｌの水を加えた。分液後、水層を抽出し、有機層を水洗した後、カラムクロマトグラフィー（シリカゲル）にて精製し、白色固体を得た。白色固体のＤＢＴ−ＢＰを２．２８ｇ得た（収率８２％）。
【００９８】
続いて以下に示す試薬、溶媒を反応器に投入した。
ＰＣｚ−ＰＢ：１．０ｇ（２．７２ｍｍｏｌ）
ＤＢＴ−ＢＰ：０．９２ｇ（２．４８ｍｍｏｌ）
トリス（ジベンジリデンアセトン）ジパラジウム（０）：９１ｍｇ（０．０９９ｍｍｏｌ）
２−ジシクロヘキシルホスフィノ−２’，６’−ジメトキシビフェニル：９４ｍｇ（０．１９８ｍｍｏｌ）
リン酸三カリウム：２．１０ｇ（９．９０ｍｍｏｌ）
トルエン：１００ｍｌ
水：０．１ｍｌ
この反応溶液を、脱気した後、窒素下で外温１３５℃で７時間加熱攪拌した。反応終了後、放冷し、反応溶液に２００ｍｌの水を加えた。分液後、水層を抽出し、有機層を水洗した後、反応液を濃縮した。濃縮して得られた粗生成物をクロロベンゼンに加熱溶解後、シリカゲルで熱時ろ過し、再度濃縮した。濃縮して得られた固体をエタノールで加熱懸濁洗浄し、白色固体を得た。この白色固体をクロロベンゼンとエタノールの混合溶媒で３回再結晶を行い、白色固体のＣ−１を１．０９ｇ得た（収率７６％）。次いで得られた結晶を１３０℃で真空乾燥後、１０−４Ｐａ、３４０℃の条件下で昇華精製を行い、高純度の例示化合物Ｃ−１を８５０ｍｇ得た。
【００９９】
得られた化合物の同定を行った結果を以下に示す。
【０１００】
［ＭＡＬＤＩ−ＴＯＦ−ＭＳ］
実測値：ｍ／ｚ＝５７５．２１  計算値：Ｃ４２Ｈ２５ＮＳ＝５７５．７２
［１Ｈ−ＮＭＲ（４００ＭＨｚ、ＣＤＣｌ３）］
δ  ８．３１（ｓ，２Ｈ），８．２１−８．１６（ｍ，４Ｈ），８．１２（ｓ，１Ｈ），８．０７（ｓ，１Ｈ），７．９３−７．９１（ｄ，２Ｈ），７．８５−７．７５（ｍ，４Ｈ），７．７３−７．７０（ｄ，１Ｈ），７．６６−７．６２（ｍ，２Ｈ），７．６０−７．５５（ｍ，４Ｈ），７．５０−７．４３（ｍ，２Ｈ），７．３９−７．３５（ｔ，２Ｈ）．
また例示化合物Ｃ−１について、以下の方法でＴ１エネルギーの測定を行った。
【０１０１】
例示化合物Ｃ−１のトルエン希薄溶液について、Ａｒ雰囲気下、７７Ｋ、励起波長３５０ｎｍにおいて燐光スペクトルの測定を行った。得られた燐光スペクトルの第一発光ピークのピーク波長からＴ１エネルギーを求めると波長換算値で４４０ｎｍであった。
【０１０２】
次に、例示化合物Ｃ−１をガラス基板上に加熱蒸着し、膜厚２０ｎｍの蒸着薄膜を得た。この蒸着薄膜について、Ａｒ雰囲気下、７７Ｋ、励起波長３５０ｎｍにおいて燐光スペクトルの測定を行った。得られた燐光スペクトルの第一発光ピークのピーク波長からＴ１エネルギーを求めると波長換算値で４８０ｎｍであった。
【０１０３】
次に例示化合物Ｃ−１について、以下の方法でイオン化ポテンシャルの測定を行った。
【０１０４】
上記のエネルギーギャップの測定に用いた蒸着薄膜を用いて、光電子分光装置ＡＣ−３（理研計器株式会社製）によりイオン化ポテンシャルを測定した。測定の結果、例示化合物Ｃ−１のイオン化ポテンシャルは６．０１ｅＶであった。
【０１０５】
次に例示化合物Ｃ−１について、以下の方法で化合物の溶解性の測定を行った。
【０１０６】
１０ｍｇの例示化合物Ｃ−１を溶解させるのに必要なクロロベンゼンの量を測定した。その結果、１０ｍｇの例示化合物Ｃ−１を溶解させるのに必要なクロロベンゼンは１ｍｌ以下であった。
【０１０７】
これにより、本発明に係る化合物は溶解性が高いことが示された。溶解性が高い化合物は、有機発光素子に用いた場合、結晶化が抑制される。
【０１０８】
＜実施例２＞（例示化合物Ｂ−３の合成）
実施例１の（２）において、ジベンゾチオフェンボロン酸の代わりに、２−（［１，１’：３’，１”−ターフェニル］―５’−イル）−４，４，５，５−テトラメチル−１，３，２−ジオキサボロランを用いた以外は実施例１と同様に合成を行い、白色固体の例示化合物Ｂ−３を７９０ｍｇ得た。
【０１０９】
例示化合物Ｂ−３のトルエン希薄溶液について、Ａｒ雰囲気下、７７Ｋ、励起波長３５０ｎｍにおいて燐光スペクトルの測定を行った。得られた燐光スペクトルの第一発光ピークのピーク波長からＴ１エネルギーを求めると波長換算値で４４０ｎｍであった。
【０１１０】
次に例示化合物Ｂ−３について、以下の方法でイオン化ポテンシャルの測定を行った。
【０１１１】
上記のエネルギーギャップの測定に用いた蒸着薄膜を用いて、光電子分光装置ＡＣ−３（理研計器株式会社製）によりイオン化ポテンシャルを測定した。測定の結果、例示化合物Ｃ−１のイオン化ポテンシャルは６．０３ｅＶであった。
【０１１２】
次に例示化合物Ｂ−３について、以下の方法で化合物の溶解性の測定を行った。
【０１１３】
１０ｍｇの例示化合物Ｂ−３を溶解させるのに必要なクロロベンゼンの量を測定した。その結果、１０ｍｇの例示化合物Ｂ−３を溶解させるのに必要なクロロベンゼンは２ｍｌであった。
【０１１４】
＜実施例３＞（例示化合物Ａ−２の合成）
実施例１の（２）において、ジベンゾチオフェンボロン酸の代わりに、３−ピリジルボロン酸を用いた以外は実施例１と同様に合成を行い、白色固体の例示化合物Ａ−２を３３０ｍｇ得た。
【０１１５】
例示化合物Ａ−２のトルエン希薄溶液について、Ａｒ雰囲気下、７７Ｋ、励起波長３５０ｎｍにおいて燐光スペクトルの測定を行った。得られた燐光スペクトルの第一発光ピークのピーク波長からＴ１エネルギーを求めると波長換算値で４４０ｎｍであった。
【０１１６】
次に例示化合物Ａ−２について、以下の方法でイオン化ポテンシャルの測定を行った。
【０１１７】
上記のエネルギーギャップの測定に用いた蒸着薄膜を用いて、光電子分光装置ＡＣ−３（理研計器株式会社製）によりイオン化ポテンシャルを測定した。測定の結果、例示化合物Ｃ−１のイオン化ポテンシャルは６．１２ｅＶであった。
【０１１８】
次に例示化合物Ａ−２について、以下の方法で化合物の溶解性の測定を行った。
１０ｍｇの例示化合物Ｂ−３を溶解させるのに必要なクロロベンゼンの量を測定した。その結果、１０ｍｇの例示化合物Ａ−２を溶解させるのに必要なクロロベンゼンは１ｍｌであった。
【０１１９】
＜比較例１＞（イオン化ポテンシャル、溶解性の比較）
下記に示す比較化合物ＦＨ−０１乃至ＦＨ−０２について、実施例１と同様の方法でイオン化ポテンシャル及び溶解度の測定を行った。実施例１と合わせて、結果を表１及び表２に示す。
【０１２０】
【化１１】
0005656534.tif 000012
【０１２１】
【表１】
0005656534.tif 000013
【０１２２】
比較化合物ＦＨ−０１乃至ＦＨ−０２のように一つの化合物中にインドロ［３，２，１−ｊｋ］カルバゾリル基を複数個有すると、ＨＯＭＯ準位が０．２ｅＶ以上も浅くなることがわかる。
【０１２３】
また、例示化合物Ｃ−１と比べて、比較化合物ＦＨ−０１乃至ＦＨ−０２は溶解性が１０倍以上も低く、ＦＨ−０１にいたっては５０倍以上も低いことがわかる。このことから比較化合物ＦＨ−０１乃至ＦＨ−０２は結晶性が強いことがわかる。
【０１２４】
また、ガラス基板上に加熱蒸着した比較化合物ＦＨ−０１乃至ＦＨ−０２は、室温で空気中に放置しておくと２時間程度で蒸着膜に薄く黄褐色に変色したが、例示化合物Ｃ−１は膜の色に変化は見られなかった。これはＨＯＭＯが浅すぎることにより酸化されたことが示唆された。
【０１２５】
以上のように、本発明のインドロ［３，２，１−ｊｋ］カルバゾール化合物は、膜性が良好で、Ｔ１エネルギーが高く、且つＨＯＭＯ準位が深いことがわかる。
【０１２６】
＜実施例４＞
本実施例では、基板上に順次陽極／ホール輸送層／発光層／ホールブロック層／電子輸送層／陰極が設けられた構成のボトムエミッション型の有機発光素子を以下に示す方法で作製した。
【０１２７】
ガラス基板上に、陽極としてＩＺＯ（インジウム亜鉛酸化物）をスパッタ法にて膜厚１２０ｎｍで製膜したものを透明導電性支持基板（ＩＺＯ基板）として使用した。このＩＺＯ基板上に、以下に示す有機化合物層及び電極層を、１０−５Ｐａの真空チャンバー内で抵抗加熱による真空蒸着によって連続的に製膜した。このとき対向する電極面積は３ｍｍ２になるように作製した。
ホール輸送層（４０ｎｍ）  ＨＴＬ−１
発光層（３０ｎｍ）  ホスト材料：Ｃ−１、ゲスト材料：Ｉｒ−１（１０ｗｔ％）
ホールブロック層（１０ｎｍ）  ＨＢＬ−１
電子輸送層（３０ｎｍ）  ＥＴＬ−１
金属電極層１（０．５ｎｍ）  ＬｉＦ
金属電極層２（１００ｎｍ）  Ａｌ
【０１２８】
【化１２】
0005656534.tif 000014
【０１２９】
次に、有機発光素子が水分の吸着によって素子劣化が起こらないように、乾燥空気雰囲気中で保護用ガラス板をかぶせアクリル樹脂系接着材で封止した。以上のようにして有機発光素子を得た。
【０１３０】
得られた有機発光素子について、ＩＴＯ電極を正極、Ａｌ電極を負極にして、６．５Ｖの印加電圧をかけたところ、発光効率が４７ｃｄ／Ａで、ＣＩＥ色度座標が、（ｘ，ｙ）＝（０．３５，０．６２）の緑色発光が観測された。さらに、窒素雰囲気下で電流密度を４０ｍＡ／ｃｍ２に保ち、電圧を印加したところ、初期輝度を１．０としたとき、１００時間後の輝度は０．７５であった。有機発光素子の特性は、電流電圧特性をケースレー社製・電流計２７００で測定し、発光輝度は、トプコン社製ＢＭ７−ｆａｓｔで測定した。
【０１３１】
実施例３に用いたＨＴＬ−１，Ｉｒ−１，ＨＢＬ−１，ＥＴＬ−１はそれぞれ、ＷＯ２００９／１３９５０１パンフレット，Ｏｐｔｉｃａｌ  ａｎｄ  ｅｌｅｃｔｒｏｌｕｍｉｎｅｓｃｅｎｔ  ｐｒｏｐｅｒｔｉｅｓ  ｏｆ  ａ  ｎｅｗ  ｇｒｅｅｎ  ｅｍｉｔｔｉｎｇ  Ｉｒ（ＩＩＩ）  ｃｏｍｐｌｅｘ．（Ｒｕｐａｓｒｅｅ  Ｒ．  Ｄａｓ他，Ｏｐｔｉｃａｌ  Ｍａｔｅｒｉａｌｓ，Ｖｏｌ．２１，ｐ．１４３（２００２）），ＷＯ２００４／０９３２０７パンフレット，ＷＯ２００９／１３９５０１パンフレットを参考にして合成した。
【０１３２】
＜比較例２＞
実施例３において、ホスト材料を例示化合物Ｃ−１の代わりに比較化合物ＦＨ−０２を用いた以外は実施例３と同様に有機発光素子を作製した。
【０１３３】
得られた有機発光素子について、実施例３と同様に評価したところ、７．４Ｖの印加電圧をかけたところ、発光効率が４０ｃｄ／Ａで緑色発光が観測された。さらに、窒素雰囲気下で電流密度を４０ｍＡ／ｃｍ２に保ち、電圧を印加したところ、初期輝度を１．０としたとき、５０時間後の輝度は０．６３であった。
【０１３４】
＜実施例５＞
本実施例では、素子構成としてトップエミッション型有機発光素子を作製した。
透明基板としてのガラス基板上にＡｌをスパッタ法により成膜した。その上に、透明電極としてＩＺＯ（インジウム亜鉛酸化物）をスパッタ法により３８ｎｍ成膜し、その後アクリルにより画素分離膜をパターニングして電極面積が３ｍｍ２の基板を得た。そのＩＺＯ基板上に、以下の有機層を１０−５Ｐａの真空チャンバー内で抵抗加熱による真空蒸着で成膜し、透明電極層はスパッタリング法により成膜した。
【０１３５】
その後、作製した素子を吸湿材付ガラスキャップを用いて不活性雰囲気中で封止した。
ホール輸送層（１３ｎｍ）；ＨＴＬ−１
発光層（２０ｎｍ）  ホスト材料：Ｕ−１、ゲスト材料１：Ｉｒ−１（重量比１０％）、ゲスト材料２：ＨＢＬ−１（重量比２０％）
ホールブロック層：Ｃ−１
電子輸送層（１０ｎｍ）；ＥＴＬ−１
電子注入層（２０ｎｍ）；ＥＴＬ−１と炭酸セシウム（３ｗｔ％）を共蒸着
透明電極層；（３０ｎｍ）；ＩＺＯ
【０１３６】
【化１３】
0005656534.tif 000015
【０１３７】
得られた有機発光素子について、実施例２と同様にＩＴＯ電極を正極、Ａｌ電極を負極にして、５．４Ｖの印加電圧をかけたところ、発光効率が５４ｃｄ／Ａで、ＣＩＥ色度座標が、（ｘ，ｙ）＝（０．２４，０．７１）の緑色発光が観測された。さらに、窒素雰囲気下で電流密度を４０ｍＡ／ｃｍ２に保ち、電圧を印加したところ、初期輝度を１．０としたとき、４０時間後の輝度は０．９０であった。
【０１３８】
実施例５に用いたＨＴＬ−１，Ｉｒ−２，ＨＢＬ−１，Ｕ−１、ＥＴＬ−１はそれぞれ、ＷＯ２００９／１３９５０１パンフレット，Ａ  Ｎｅｗ  Ｓｙｎｔｈｅｔｉｃ  Ｒｏｕｔｅ  ｔｏ  ｔｈｅ  Ｐｒｅｐａｒａｔｉｏｎ  ｏｆ  ａ  Ｓｅｒｉｅｓ  ｏｆ  Ｓｔｒｏｎｇ  Ｐｈｏｔｏｒｅｄｕｃｉｎｇ  Ａｇｅｎｔｓ：ｆａｃ  Ｔｒｉｓ−Ｏｒｔｈｏ−Ｍｅｔａｌａｔｅｄ  Ｃｏｍｐｌｅｘｅｓ  ｏｆ  Ｉｒｉｄｉｕｍ（ＩＩＩ）  ｗｉｔｈ  Ｓｕｂｓｔｉｔｕｔｅｄ  ２−Ｐｈｅｎｙｌｐｙｒｉｄｉｎｅｓ．（Ｋ．Ｄｅｄｅｉａｎ他，Ｉｎｏｒｇａｎｉｃ  Ｃｈｅｍｉｓｔｒｙ，Ｖｏｌ．３０，Ｎｏ．８，ｐ．１６８５（１９９１）），ＷＯ２００９／０２１１２６パンフレット，ＷＯ２００４／０９３２０７パンフレット，ＷＯ２００９／１３９５０１パンフレットを参考にして合成した。
【０１３９】
以上のように本発明に係るインドロ［３，２，１−ｊｋ］カルバゾール化合物は、膜性が良好で、Ｔ１エネルギーが高く、且つＨＯＭＯ準位が深い新規な化合物であり、有機発光素子に用いた場合、駆動電圧が低くて発光効率も高く、耐久性も良い発光素子を得ることができる。
【図１】
0005656534.tif 000018